(57)【特許請求の範囲】
【請求項１】
Ｃ：０．２５〜０．５０ｍａｓｓ％、Ｓｉ：１．５〜２．００ｍａｓｓ％、Ｍｎ：０．３〜０．７８ｍａｓｓ％、Ｃｒ：０．５１ｍａｓｓ％以下を含有し、式（１）で求まるＺが１８≦Ｚ≦３８、残部Ｆｅおよび不可避的不純物である、衝撃特性、曲げ疲労特性、面圧疲労特性に優れた高周波焼入れ歯車用鋼。
Ｚ＝１０Ｓｉ＋Ｃｒ＋５０（Ｄ×Ｃｅｑ）／Ａ・・・（１）  
但し、Ｓｉ、Ｃｒは含有量（ｍａｓｓ％）、Ｄは焼入れ性指数（ｍｍ）、Ｃｅｑは炭素当量（ｍａｓｓ％）、ＡはＡｃ３変態点（℃）とする。焼入れ性指数Ｄ（ｍｍ）は、Ｄ＝８．７６＊√Ｃ＊（１＋０．６４＊Ｓｉ）＊（１＋４．１＊Ｍｎ）＊（１＋２．３３＊Ｃｒ）で求め、炭素当量Ｃｅｑ（ｍａｓｓ％）はＣｅｑ＝Ｃ＋Ｓｉ／７＋Ｍｎ／５＋Ｃｒ／９＋０．０２３で求め、Ａｃ３変態点Ａ（℃）はＡ＝９２１−２０３√Ｃ＋４４．７＊Ｓｉ−３０＊Ｍｎ−１１＊Ｃｒで求めるものとする。各式においてＣ、Ｓｉ、Ｍｎ、Ｃｒは鋼中含有量（ｍａｓｓ％）とする。
【請求項２】
請求項１記載の成分組成に、更に、Ｎｂ：０．０１０〜０．０６０ｍａｓｓ％、Ｔｉ：０．００５〜０．０５ｍａｓｓ％、Ｂ：０．０００５〜０．０１ｍａｓｓ％の１種または２種以上を含有することを特徴とする、衝撃特性、曲げ疲労特性、面圧疲労特性に優れた高周波焼入れ歯車用鋼。
【請求項３】
請求項１または２記載の成分組成の鋼を、鍛造後、焼入れ・焼戻しを行い、その後、機械加工により歯車形状とした後、歯の部分に高周波焼入れ処理を施すことを特徴とする、衝撃特性、曲げ疲労特性、面圧疲労特性に優れた歯車の製造方法。
【請求項４】
高周波焼入れ処理後、更に、歯面にショットピーニングあるいは研磨加工を施すことを特徴とする、請求項３記載の衝撃特性、曲げ疲労特性、面圧疲労特性に優れた歯車の製造方法。
【請求項５】
請求項３または４記載の製造方法で製造された、衝撃特性、曲げ疲労特性、面圧疲労特性に優れた歯車。
【発明の詳細な説明】
【技術分野】
【０００１】
本発明は、高周波焼入歯車用鋼およびそれを用いた歯車の製造方法に関し、自動車や各種産業機械で用いられる、優れた、衝撃特性、曲げ疲労強度および面疲労強度の要求される歯車に好適なものに関する。
【背景技術】
【０００２】
自動車等車両に用いられている歯車は、近年、省エネルギー化による車体重量の軽量化に伴い小型化が要求され、一方、エンジンの高出力化による歯車への負荷は増大しているため、耐久性の一層の向上が強く求められている。
【０００３】
歯車の破損は、大別して、歯の耐衝撃破壊、歯元の曲げ疲労破壊ならびに歯面の面圧疲労破壊が原因で、従来は、ＪＩＳ  ＳＣｒ４２０等の肌焼鋼を用いて歯車を成形し、浸炭等の表面処理を行って耐久性を高めてきた。
【０００４】
しかしながら、浸炭は粒界酸化や浸炭異常層の影響による強度低下が大きく、それを避けるため素材を高合金系としたり、熱処理を真空雰囲気において実施する必要があり、製造コストの上昇が避けられなかった。
【０００５】
そこで、近年、設備的に安価で、素材の成分組成も低合金系が使用可能な、高周波焼入れによる表面硬化を用いた歯車の製造方法が検討されてきた。
【０００６】
特許文献１には、高周波焼入れ部品を前程に、成分規定とともに材料内の介在物のサイズ・形状を規定して、曲げ疲労強度および転動疲労強度を向上させることが記載されている。
【０００７】
特許文献２では、Ｃ、Ｓｉ含有量を高めた成分組成とし、耐磨耗性、耐衝撃疲労特性の向上を図ることが記載されている。
【０００８】
また、特許文献３にはB添加によりC含有量を高めずに焼入性を向上させ、同時に内部の靭性向上を図ることが記載されている。                          
【特許文献１】特開平１１−１７４９号公報
【特許文献２】特開平０４−８４９７号公報
【特許文献３】特許３４０２５６２号公報
【発明の開示】
【発明が解決しようとする課題】
【０００９】
しかしながら、実製造において特許文献１に記載された介在物のサイズ・個数の規定を満足させた鋼材の製造は難しく、操業条件の調整など製造上の負荷が増大する。また、特許文献２記載の成分組成はC含有量が高いために内部の靭性が低下して十分な衝撃特性の向上が得られないことが懸念され、特許文献３記載の成分組成の特徴であるB添加だけでは衝撃特性は向上したとしても、歯車で必用な面疲労特性は向上しない。      
【００１０】
そこで、本発明は、現行の一般的な設備を用いても製造可能な素材で、衝撃特性、歯元曲げ疲労強度および歯面の疲労強度が従来の歯車よりも優れている、量産可能な歯車を提供することにある。
【課題を解決するための手段】
【００１１】
本発明者らは、上記の課題達成のため、鋭意研究を重ね、以下の新しい知見を得た。
（１）高周波焼入れ後において、現用の高周波焼入れ歯車と同等以上の優れた特性を得るためには、硬度分布を従来鋼と同等とすることが必要で、焼入れ性指数：Ｄ値による調整が有効である。
【００１２】
（２）適量のＳｉ、Ｃｒ量を含有することにより焼戻し軟化抵抗を高めると、歯車接触面での発熱による軟化が抑制され、歯車駆動時に歯面の亀裂発生が防止可能で、焼き戻し軟化抵抗は１０Ｓｉ＋Ｃｒ（但し、Ｓｉ，Ｃｒは含有量）の値で整理される。
【００１３】
（３）Ｓｉ，Ｃｒにより焼戻し軟化抵抗を高めると、高周波焼入れ前の焼入れ・焼戻し組織において炭化物を微細化させ、高周波焼入れによる炭化物の固溶を容易とし、高周波焼入れ後の硬度を向上させる効果が得られる。
【００１４】
（４）曲げ疲労強度は、高周波焼入れ特有の結晶粒微細化効果で向上するが、さらにＡｃ３変態点を高くして、高周波加熱後の結晶粒度を微細化すると、著しく向上する。
【００１５】
（５）Ａｃ３変態点の上昇による高周波焼入れ後の結晶粒微細化は、衝撃特性および面疲労強度も大きく増大させる。
【００１６】
本発明は得られた知見をもとに更に検討を加えてなされたもので、すなわち、本発明は、
１．Ｃ：０．２５〜０．５０ｍａｓｓ％、Ｓｉ：１．５〜２．００ｍａｓｓ％、Ｍｎ：０．３〜０．７８ｍａｓｓ％、Ｃｒ：０．５１ｍａｓｓ％以下を含有し、式（１）で求まるＺが１８≦Ｚ≦３８、残部Ｆｅおよび不可避的不純物である、衝撃特性、曲げ疲労特性、面圧疲労特性に優れた高周波焼入れ歯車用鋼。
Ｚ＝１０Ｓｉ＋Ｃｒ＋５０（Ｄ×Ｃｅｑ）／Ａ・・・（１）  
但し、Ｓｉ、Ｃｒは含有量（ｍａｓｓ％）、Ｄは焼入れ性指数（ｍｍ）、Ｃｅｑは炭素当量（ｍａｓｓ％）、ＡはＡｃ３変態点（℃）とする。焼入れ性指数Ｄ（ｍｍ）は、Ｄ＝８．７６＊√Ｃ＊（１＋０．６４＊Ｓｉ）＊（１＋４．１＊Ｍｎ）＊（１＋２．３３＊Ｃｒ）で求め、炭素当量Ｃｅｑ（ｍａｓｓ％）はＣｅｑ＝Ｃ＋Ｓｉ／７＋Ｍｎ／５＋Ｃｒ／９＋０．０２３で求め、Ａｃ３変態点Ａ（℃）はＡ＝９２１−２０３√Ｃ＋４４．７＊Ｓｉ−３０＊Ｍｎ−１１＊Ｃｒで求めるものとする。各式においてＣ、Ｓｉ、Ｍｎ、Ｃｒは鋼中含有量（ｍａｓｓ％）とする。
【００１８】
２．１記載の成分組成に、更に、Ｎｂ：０．０１０〜０．０６０ｍａｓｓ％，Ｔｉ：０．００５〜０．０５ｍａｓｓ％、Ｂ：０．０００５〜０．０１ｍａｓｓ％の1種または２種以上を含有することを特徴とする、衝撃特性、曲げ疲労特性、面圧疲労特性に優れた高周波焼入れ歯車用鋼。
【００１９】
３．１または２記載の成分組成の鋼を、鍛造後、焼入れ・焼戻しを行い、その後、機械加工により歯車形状とした後、歯の部分に高周波焼入れ処理を施すことを特徴とする、衝撃特性、曲げ疲労特性、面圧疲労特性に優れた歯車の製造方法。
【００２０】
４．高周波焼入れ処理後、更に、歯面にショットピーニングあるいは研磨加工を施すことを特徴とする、３記載の衝撃特性、曲げ疲労特性、面圧疲労特性に優れた歯車の製造方法。
【００２１】
５．３または４記載の製造方法で製造された、衝撃特性、曲げ疲労特性、面圧疲労特性に優れた歯車。
【発明の効果】
【００２２】
本発明によれば、優れた衝撃疲労強度、曲げ疲労強度および面疲労強度が要求される歯車に使用される鋼材および当該鋼材を用いた歯車の製造方法が得られ、産業上極めて有用である。
【発明を実施するための最良の形態】
【００２３】
以下に成分組成の限定理由について述べる。
【００２４】
Ｃ：０．２５〜０．５０ｍａｓｓ％
Cは強度確保のために必要であり、その量は高周波焼入れ後の表面硬さを決定する。その量が０．２５ｍａｓｓ％に満たないと表面硬さが５００ＨＶ以下にまで低下するために歯車としての強度を確保できない。
【００２５】
一方、０．５０ｍａｓｓ％より多すぎると歯車内部の靭性が低下し衝撃値が低くなるばかりでなく、疲労亀裂の進展が早くなるために、曲げ疲労特性が低下する。また、素材硬さが上昇しすぎるために加工性の劣化が起る。よってC含有量は０．２５〜０．５０ｍａｓｓ％に限定した。
【００２６】
Ｓｉ：１．５０ｍａｓｓ％以上
Ｓｉは焼戻し軟化抵抗を高めるのに有効な元素であり、それにより面疲労特性を向上させる。また、炭化物の析出を遅らせ、高周波焼入れ前の焼入れ・焼戻し組織において炭化物を微細化させ、高周波焼入れによる急速加熱でも炭化物の固溶を容易とし、高周波焼入れ後の表面硬度を高める。
【００２７】
また、Ａｃ３変態点を上昇させて高周波焼入時の結晶粒を微細化させる。焼戻し軟化抵抗の増加は０．８％以上でも得られるが、結晶粒微細化に効果があるＡｃ３変態点とするためには１．５０ｍａｓｓ％以上必要である。よって、Ｓｉ含有量は１．５０ｍａｓｓ％以上とした。
【００２８】
Ｍｎ：０．３〜２．０ｍａｓｓ％
Ｍｎは焼入れ性を高める元素である。焼入れ性を確保するため、Ｍｎの添加量は０．３％以上必要である。２．０ｍａｓｓ％を超えて添加しても焼入れ性が過剰となり靭性が劣化して曲げ疲労特性が低下する。また、加工性も劣化する。よって、Ｍｎ含有量は０．３〜２．０ｍａｓｓ％以下とした。
【００２９】
Ｃｒ：０．７０ｍａｓｓ％以下
Ｃｒは焼入れ性向上元素であるとともに、焼戻し軟化抵抗を高める元素である。しかし、その含有量が０．７０ｍａｓｓ％を超える場合は軟化抵抗を高める効果は飽和し、焼入れ性が高くなりすぎるため歯車内部の靭性が劣化し、曲げ疲労強度が低下する。よって、Ｃｒ含有量は０．７０ｍａｓｓ％以下とした。
【００３０】
１８≦Ｚ（＝１０Ｓｉ＋Ｃｒ＋５０（Ｄ×Ｃｅｑ）／Ａ）≦３８、  
但し、Ｓｉ，Ｃｒは含有量（ｍａｓｓ％）、Ｄは焼入れ性指数（ｍｍ），Ｃｅｑは炭素当量（ｍａｓｓ％）、ＡはＡｃ3変態点（℃）とする。
【００３１】
Ｚはパラメータ式（＝１０Ｓｉ＋Ｃｒ＋５０（Ｄ×Ｃｅｑ）／Ａ）で求まる値で、上記成分組成範囲の鋼を衝撃特性、曲げ疲労特性および面圧疲労特性の全てに優れる歯車用鋼たらしめるもので、その値が１８未満ではいずれかの特性が低下する。一方、３８を超えると焼入れ性が過剰となり、焼割れが生じたり、硬度が高くなりすぎて機械加工性が低下するため、Ｚは１８以上、３８以下とする。
【００３２】
尚、焼入れ性指数Ｄ（ｍｍ）は、Ｄ＝８．７６＊√Ｃ＊（１＋０．６４＊Ｓｉ）＊（１＋４．１＊Ｍｎ）＊（１＋２．３３＊Ｃｒ）で求め、炭素当量Ｃｅｑ（ｍａｓｓ％）はＣｅｑ＝Ｃ＋Ｓｉ／７＋Ｍｎ／５＋Ｃｒ／９＋０．０２３で求め、Ａｃ３変態点Ａ（℃）はＡ＝９２１−２０３√Ｃ＋４４．７＊Ｓｉ−３０＊Ｍｎ−１１＊Ｃｒで求めるものとする。各式においてＣ、Ｓｉ、Ｍｎ、Ｃｒは鋼中含有量（ｍａｓｓ％）とする。
【００３３】
以上が本発明の基本成分組成で十分な特性が得られるが、更に特性を向上させる場合、Ｎｂ，Ｔｉ，Ｂの1種または２種以上を含有することが可能である。
【００３４】
Ｎｂ：０．０１０〜０．０６０ｍａｓｓ％
Ｎｂは炭窒化物形成により結晶粒を微細化させ、歯元曲げ疲労強度を向上させる。結晶粒を微細化させるには０．０１０ｍａｓｓ％以上必要で、一方、０．０６０ｍａｓｓ％を超えて添加してもその効果は飽和する。よって、添加する場合、Ｎｂ含有量は０．０１０〜０．０６０ｍａｓｓ％とする。
【００３５】
Ｔｉ：０．００５〜０．０５０ｍａｓｓ％
Ｔｉは炭窒化物形成により結晶粒を微細化させ、歯元曲げ疲労強度の向上させる。結晶粒を微細化させるには０．００５ｍａｓｓ％以上必要で、一方、０．０５０ｍａｓｓ％を超えて添加してもその効果は飽和する。よって、添加する場合、Ｔｉ含有量は０．００５〜０．０５０ｍａｓｓ％とする。
【００３６】
Ｂ：０．０００５〜０．０１００ｍａｓｓ％
Ｂは焼入れ性を上げるのに有効である。その効果は０．０００５ｍａｓｓ％以上で得られ、０．０１００ｍａｓｓ％を超えると飽和する。よって、添加する場合、Ｂ添加量は０．０００５〜０．０１００ｍａｓｓ％とする。Ｂを添加する場合は、Ｄ値として上記計算式（Ｄ＝８．７６＊√Ｃ＊（１＋０．６４＊Ｓｉ）＊（１＋４．１＊Ｍｎ）＊（１＋２．３３＊Ｃｒ））で求めた値を２倍したものを用いる。
【００３７】
尚、本発明鋼で,不可避不純物としてのＰおよび酸素含有量は、可能な限り低減することが望ましい。被削性を向上させるため、Ｓ、Ｐｂ、Ｓｅ、Ｃａ等の快削元素を含有させてもよい。
【００３８】
本発明鋼は常法により製造可能で、特に製造条件は規定しない。本発明鋼を用いて、歯車を製造する場合、鍛造後、焼入れ・焼戻しを行い、その後、機械加工により歯車形状とした後、歯の部分に高周波焼入れ処理を施すが、所望する性能に応じて、高周波焼入れ処理後、更に、歯面にショットピーニングあるいは研磨加工を施すことも可能である。
【００３９】
上述した製造方法で製造された歯車は、優れた衝撃特性、曲げ疲労特性、面圧疲労特性を有する。以下、実施例を用いて本発明の効果を具体的に説明する。
【実施例】
【００４０】
表１に示す化学成分を有する鋼を溶解し、インゴットを熱間圧延により直径３２〜７０ｍｍの丸棒鋼に調製した。表１においてＮｏ．１〜１３（但しＮｏ．２は欠番）は成分組成が本発明範囲内の開発鋼で、Ｎｏ．１４〜２１は成分組成が本発明範囲外の比較鋼である。Ｎｏ．２２は従来の肌焼鋼であるＪＩＳ  ＳＣｒ４２０鋼である。
【００４１】
得られた丸棒のうち、開発鋼と比較鋼よりなるものは焼準処理後に焼入れ・焼戻しを施した後、従来鋼よりなるものは焼準処理のみを施した後、２０ｍｍφの丸棒、ＪＩＳ３号衝撃試験片、小野式回転曲げ疲労試験片,ローラーピッチング試験片を採取した。
【００４２】
以下にそれぞれの調査内容について説明する。
１．有効硬化層深さ、表面硬度、内部硬度調査
２０ｍｍφ丸棒を切断し、開発鋼および比較鋼から採取したものについては高周波焼入れ・焼戻し処理を、従来鋼から採取したものについては浸炭焼入れ焼戻し処理を施した後、断面の硬度分布を測定し、ビッカース硬さで５５０ＨＶの得られる深さを求めて有効硬化層深さとした。表面から５０μｍ深さ位置での硬度を表面硬度とし、内部（非硬化部）の硬度（内部硬度）とともにビッカース硬度計を用いて測定した。
【００４３】
図１は高周波焼入れ・焼戻し処理を示し、（ａ）は高周波焼入れ、（ｂ）は焼戻し処理の熱処理パターンを示す。図２は浸炭焼入れ・焼戻し処理を示し、（ａ）は浸炭焼入れ、（ｂ）は焼戻し処理の熱処理パターンを示す。いずれの熱処理パターンも歯車の製造時のものに準じた。
【００４４】
２．衝撃特性調査
開発鋼、比較鋼および従来鋼から採取したＪＩＳ３号衝撃試験片のうち、開発鋼および比較鋼から採取したものは高周波焼入れ・焼戻し処理（図１による）を施した後、従来鋼から採取したものは浸炭焼入れ焼戻し処理（図２による）を施した後、シャルピー試験機により試験温度２０℃における衝撃値を求めた。試験は３本について行い、平均値を求めた。
【００４５】
３．回転曲げ疲労特性
直径３２ｍｍの丸棒から、平行部直径１０ｍｍの試験片を採取し、平行部の円周方向（中心軸直角方向）に深さ３ｍｍの切欠き(切欠き係数：１．４)を全周に加工した回転曲げ疲労試験片を調製した。開発鋼および比較鋼から採取したものについては高周波焼入れ焼戻し処理（図１による）を施した後、従来鋼から採取したものについては浸炭焼入れ・焼戻し処理（図２による）を施した後、小野式回転曲げ疲労試験機を使用して１０７回を疲労限度として回転曲げ疲労試験を行い、回転曲げ疲労強度を求めた。
【００４６】
４．ローラーピッチング試験（面圧疲労特性）
直径３２ｍｍの丸棒から，図３に示す試験面の直径が２６ｍｍ、幅が２８ｍｍの円筒部を有するローラーピッチング試験片を作製した。
【００４７】
また、直径７０ｍｍの丸棒を、鍛造により直径１３５ｍｍとした後、焼準処理を行い、直径１３０ｍｍ、幅１８ｍｍの大ローラーを作製した。次いでローラーピッチング試験片および大ローラーのうち、開発鋼および比較鋼から採取したものについては高周波焼入れ焼戻し処理（図１による）を施し、従来鋼については浸炭焼入れ・焼戻し処理（図２による）を施した。
【００４８】
ローラーピッチング試験機を使用して１０７回を疲労限度として試験を行った。試験条件は回転数：１５００ｒ．ｐ．ｍ  、すべり率４０％、潤滑剤：ミッショオイル、油温：１２０℃とした。
【００４９】
得られた結果を表２に示す。表より、開発鋼であるＮｏ．１〜１３（但しＮｏ．２は欠番）では、衝撃特性（衝撃値）、回転曲げ疲労特性（回転曲げ疲労強度）、面疲労特性（面圧疲労強度）のいずれもが従来鋼であるＮｏ．２２より優れた特性が得られていることが確認された。
【００５０】
一方、比較鋼Ｎｏ．１４はＣ含有量が本発明範囲より高く、内部硬度が過剰となり、衝撃値および回転曲げ疲労強度が開発鋼より劣る。比較鋼Ｎｏ．１５はＣ含有量が本発明の範囲より低く、焼入れ性が低下し、表面硬度が低くなっている。また硬化層深さも浅く、回転曲げ疲労強度および面疲労強度が開発鋼より劣る。
【００５１】
比較鋼Ｎｏ．１６はＳｉ含有量が本発明の範囲よりも低く、衝撃特性（衝撃値）、回転曲げ疲労強度および面疲労強度が開発鋼より劣る。比較鋼Ｎｏ．１７はＭｎ含有量が本発明の範囲より多く、焼入れ性が過剰となり、内部硬度が高く、衝撃特性（衝撃値）および回転曲げ疲労強度が開発鋼より劣る。
【００５２】
比較鋼Ｎｏ．１８はＭｎ含有量が本発明範囲より低く、焼入性が低下し、有効硬化層深さが浅すぎるためにマトリックスの強度が不足し、回転曲げ疲労強度が開発鋼より劣る。
【００５３】
比較鋼Ｎｏ．１９はＣｒ含有量が本発明の範囲より高く、焼入れ性が過剰で、衝撃特性（衝撃値）および回転曲げ疲労強度が開発鋼より劣る。
【００５４】
比較鋼Ｎｏ．２０、２１はＺ値が本発明の範囲外である。その結果、Ｎｏ．２０は回転曲げ疲労特性が、Ｎｏ．２１は衝撃特性（衝撃値）および面疲労特性が開発鋼より劣る。
【００５５】
【表１】
0004723338.tif 000002
【００５６】
【表２】
0004723338.tif 000003
【図面の簡単な説明】
【００５７】
【図１】高周波焼入れ・焼戻し処理を示し、（ａ）は高周波焼入れ、（ｂ）は焼戻し処理の熱処理パターンを示す図。
【図２】浸炭焼入れ・焼戻し処理を示し、（ａ）は浸炭焼入れ、（ｂ）は焼戻し処理の熱処理パターンを示す図。
【図３】ローラピッチング試験片の一例を示す図。
【図１】
0004723338.tif 000004
【図２】
0004723338.tif 000005
【図３】
0004723338.tif 000006